(57)【要約】官能性モノマーがグラフトされたシンジオタクチックポリプロピレン。（ｉ）グラフト化したシンジオタクチックポリプロピレンを必要に応じて少なくとも１種のポリオレフィン（Ｃ１）または少なくとも１種のエラストマー性ポリマー（Ｄ）または（Ｃ１）と（Ｄ）との混合物で希釈したものか、（ｉｉ）グラフト化アイソタクチックポリプロピレンをシンジオタクチックポリプロピレンで稀釈し、必要に応じて少なくとも１種のエラストマー性ポリマー（Ｄ）で稀釈したものからなる共押出し用結合剤。この結合剤を含む層と、この層に直接接着された窒素または酸素を含む極性樹脂層、ＰＥ、ポリエチレンテレフタレートまたはＥＶＯＨ等のポリマー上に形成された無機酸化物の層或いは金属またはメタロプラスチックの被覆剤からなる多層構造物。【特許請求の範囲】
【請求項１】
官能性モノマーがグラフトされたシンジオタクチックポリプロピレン。
【請求項２】
グラフトされるシンジオタクチックポリプロピレンが、ポリエチレンまたはエチレンのコポリマー（Ａ）と、（Ｂ１）アイソタクチックポリプロピレンのホモポリマーまたはコポリマー、（Ｂ２）ポリ（１−ブテン）のホモポリマーまたはコポリマーおよび（Ｂ３）ポリスチレンのホモポリマーまたはコポリマーの中から選択される（Ｂ）の中から選択される少なくとも１種のポリマーを含む請求項１に記載のグラフト化ポリプロピレン。
【請求項３】
官能性モノマーが無水マレイン酸である請求項１または２に記載のポリプロピレン。
【請求項４】
請求項１〜３のいずれか一項に記載のグラフトされたシンジオタクチックポリプロピレンからなり、必要な場合にはさらに少なくとも１種のポリオレフィン（Ｃ１）または少なくとも１種のエラストマー性ポリマー（Ｄ）または（Ｃ１）と（Ｄ）との混合物で稀釈した、共押出し用結合剤。
【請求項５】
グラフトされたシンジオタクチックポリプロピレン１０重量部に対して（Ｃ１）または（Ｄ）または（Ｃ１）＋（Ｄ）の量を２０〜１０００重量部、好ましくは６０〜５００重量部にした請求項４に記載の結合剤。
【請求項６】
（Ｃ１）と（Ｄ）の比率を（Ｄ）／（Ｃ１）の比が０〜１、特に０〜０．５になるようにした請求項４または５に記載の結合剤。
【請求項７】
シンジオタクチックポリプロピレンで稀釈し、必要な場合にはさらに少なくとも１種のエラストマー性ポリマー（Ｄ）で稀釈したグラフト化アイソタクチックポリプロピレンからなる共押出し用結合剤。
【請求項８】
グラフト化アイソタクチックポリプロピレン１０重量部に対してシンジオタクチックポリプロピレンの量（および必要に応じて含まれる（Ｄ）の量）をは２０〜１０００重量部、好ましくは６０〜５００重量部にする請求項７に記載の結合剤。
【請求項９】
シンジオタクチックポリプロピレンに対する（Ｄ）の量の比を０〜１、特に０〜０．５にする請求項７または８に記載の結合剤。
【請求項１０】
下記の層から成る多層構造物：
（１）請求項４〜９のいずれか一項に記載の結合剤からなる層、および
（２）この層に直接接着された窒素または酸素を含む極性樹脂、例えばポリアミド樹脂、エチレン／酢酸ビニルコポリマー鹸化物、ポリエステル樹脂の層またはポリエチレン、ポリエチレンテレフタレートまたはＥＶＯＨのようなポリマー上に形成された無機酸化物の層または金属またはメタロプラスチックの層（Ｅ）。
【請求項１１】
ポリオレフィンベースの層（Ｆ）が結合剤に直接結合されている請求項１０に記載の構造物。
【発明の詳細な説明】
【０００１】
【発明の属する技術分野】
本発明は、官能性モノマーをグラフトしたシンジオタクチックポリプロピレンに関するものである。
この化合物は例えばポリアミドとポリプロピレンとの混合やポリプロピレンとガラス繊維との混合の相溶化剤として有用である。このシンジオタクチックポリプロピレンは共押出し用結合剤（バインダー）としても有用である。
【０００２】
本発明の共押出し用結合剤は、（ｉ）グラフト化したシンジオタクチックポリプロピレンを必要に応じて少なくとも１種のポリオレフィン（Ｃ１）または少なくとも１種のエラストマー性ポリマー（Ｄ）または（Ｃ１）と（Ｄ）との混合物で希釈したものか、（ｉｉ）グラフト化アイソタクチックポリプロピレンをシンジオタクチックポリプロピレンで稀釈し、必要に応じて少なくとも１種のエラストマー性ポリマー（Ｄ）で稀釈したものからなる。
【０００３】
本発明の共押出し用結合剤は例えば包装用多層材料の製造で有用である。この包装用多層材料は例えばポリアミド（ＰＡ）のフィルムとポリプロピレン（ＰＰ）のフィルムとから成り、ポリプロピレンフィルムはポリアミドフィルム上に積層されるか、ポリアミドと一緒に共押出しされる。共押出し用結合剤はポリプロピレンフィルムとポリアミドフィルムとの間に配置されてＰＡとＰＰを強く接着する。
多層材料の他の例としては、３層構造物のＰＰ／結合剤／ＥＶＯＨ（ここでＥＶＯＨはエチレンとビニルアルコールとのコポリマーまたは部分的または全体的に鹸化されたエチレン／酢酸ビニル（ＥＶＡ）コポリマーを表す）または５層構造物のＰＰ／結合剤／ＥＶＯＨ／結合剤／ＰＰが挙げられる。
【０００４】
【従来の技術】
ポリプロピレンはカークオスマ化学技術大辞典（Ｋｉｒｋ−Ｏｔｈｍｅｒ， Ｅｎｃｙｃｌｏｐｅｄｉａ ｏｆ Ｃｈｅｍｉｃａｌ Ｔｅｃｈｎｏｌｏｇｙ）（Ｊｏｈｎ Ｗｉｌｅｙ ＆ Ｓｏｎｓ社）の第４版、Ｖｏｌ．１７， ７８４−８１９頁、１９９６年に記載されている。市販のポリプロピレンの大部分はチーグラー・ナッタ触媒によって得られるアイソタクチックポリプロピレンから成り、少量のアタクチックポリプロピレンを含む場合もある。
グラフト化されたポリプロピレンについて説明した文献は多数存在するが、アイソタクチックポリプロピレンに関するものだけである。
下記文献にはアルミ箔と、結合剤層と、ポリプロピレン層とから成る蓋で密閉された包装材料が記載されている。
【０００５】
【特許文献１】「米国特許第５，２３５，１４９号」
この蓋の結合層は、アクリル酸または無水マレイン酸でグラフトされた各種のポリマーから成る。ポリマーはポリエチレン、ポリプロピレン、エチレンと酢酸ビニルのコポリマーおよびエチレンとメチルアクリレートのコポリマーから選択される。
下記文献にはポリプロピレンフィルムを金属板に接着するためのグラフト化されたポリプロピレンブロックコポリマーが記載されている。
【特許文献２】「ドイツ国特許第１９，５３５，９１５Ａ号」
【０００６】
下記文献には上記に似た構造で、食品の包装の製造に用いられる構造が記載されている。
【特許文献３】「欧州特許第６８９，５０５号」
下記文献には上記に似た構造で、結合剤が１〜１０％のコモノマーを含み、Ｍｗ／Ｍｎ比が２〜１０で、ＭＦＩ（メルトフローインデックス）が１〜２０ｇ／１０分（２．１６ｋｇで２３０℃）のグラフト化されたランダムポリプロピレンコポリマーである構造が記載されている。
【特許文献４】「欧州特許第６５８，１３９号」
【０００７】
ポリオレフィンに官能性モノマーをラジカルグラフト化する場合には、例えば過酸化物等のラジカル開始剤を用いて溶融物中または溶液中でグラフト化するか、固体状態で放射線照射によってグラフト化を行う。ラジカル作用下でグラフト反応と同時に副反応が起こる。ポリエチレンの場合にはこの副反応によってグラフトするポリマーの分子量が増加し、ポリプロピレンの場合には分子量が減少する。グラフト反応に必要なラジカルが多量な場合にはポリオレフィンの分子量の変化によって溶融粘度が大きく変化する。一般にこうしたグラフト化は押出し機中で起こる。グラフト化されたポリエチレンの粘度が高過ぎると押出すことができず、また、グラフト化ポリプロピレンの粘度が低過ぎても押出すことができない。これらの現象のためラジカルグラフトでポリオレフィンにグラフト可能な官能性モノマーの反応性官能基の量を減らす必要がある。
【０００８】
下記文献には多量の官能性モノマーをポリエチレンとポリプロピレンの混合物にグラフトする方法が記載されている。
【特許文献５】「欧州特許第８０２，２０７号」
グラフト化されたポリエチレンの分子量の増加はラジカルグラフト反応中に生じるグラフト化されたポリプロピレンの分子量の減少によってバランスされる。一般に共グラフト化したポリエチレンとポリプロピレンの混合物をポリオレフィンでさらに稀釈する。
【０００９】
【発明が解決しようとする課題】
本発明者は、官能性モノマーをシンジオタクチックポリプロピレンにグラフト化することができ、そのメルトフローインデックス（ＭＦＩとも称する）がアイソタクチックポリプロピレンをグラフト化した場合より上昇しないということを見出した。本発明ではシンジオタクチックポリプロピレンの４〜８重量％の官能性モノマーをグラフトすることができる。本発明方法はポリプロピレンとポリエチレンの混合物をグラフトする場合より簡単である。
【００１０】
【課題を解決するための手段】
本発明の対象は、官能性モノマーがグラフトされたシンジオタクチックポリプロピレンにある。
本発明の他の対象は、（ｉ）グラフト化したシンジオタクチックポリプロピレンを必要に応じて少なくとも１種のポリオレフィン（Ｃ１）または少なくとも１種のエラストマー性ポリマー（Ｄ）または（Ｃ１）と（Ｄ）との混合物で希釈したものか、（ｉｉ）グラフト化アイソタクチックポリプロピレンをシンジオタクチックポリプロピレンで稀釈し、必要に応じて少なくとも１種のエラストマー性ポリマー（Ｄ）で稀釈したものからなる共押出し用結合剤にある。
【００１１】
本発明のさらに他の対象は、上記結合剤を含む層と、この層に直接接着された窒素または酸素を含む極性樹脂の層（Ｅ）、例えばポリアミド樹脂、エチレン／酢酸ビニルコポリマーの鹸化物およびポリエステル樹脂の層またはＰＥ、ポリエチレンテレフタレートまたはＥＶＯＨのようなポリマー上に形成された無機酸化物の層または金属またはメタロプラスチックの層を有する多層構造物にある。
本発明の変形例では上記構造のポリオレフィンベースの層（Ｆ）が結合剤に直接結合されている。
【００１２】
【実施の態様】
シンジオタクチックポリプロピレンはカークオスマ化学技術大辞典（Ｋｉｒｋ−Ｏｔｈｍｅｒ， Ｅｎｃｙｃｌｏｐｅｄｉａ ｏｆ Ｃｈｅｍｉｃａｌ Ｔｅｃｈｎｏｌｏｇｙ）（Ｊｏｈｎ Ｗｉｌｅｙ ＆ Ｓｏｎｓ社）の第４版、Ｖｏｌ．１７， ７８４−８１９頁，１９９６年に記載されている。シンジオタクチックポリプロピレンのＭＦＩ（１９０℃、２．１６ｋｇ下、単位ｇ／１０分）が１０以下、好ましくは０．１〜３である。
【００１３】
シンジオタクチックポリプロピレンは下記文献に記載されている：
【特許文献６】米国特許第５，９６９，０２１号明細書
【特許文献７】米国特許第５，７１０，２２２号明細書
【特許文献８】米国特許第５，６８８，７３５号明細書
【特許文献９】米国特許第５，４７６，９１４号明細書
【特許文献１０】米国特許第５，３３４，６７７号明細書
【特許文献１１】米国特許第５，２９２，８３８号明細書
【特許文献１２】米国特許第５，２７８，２６５号明細書
【特許文献１３】米国特許第５，２４３，００２号明細書
【特許文献１４】米国特許第５，２２５，５００号明細書
【特許文献１５】米国特許第５，２２３，４６８号明細書
【特許文献１６】米国特許第５，２２３，４６７号明細書
【特許文献１７】米国特許第５，１５５，０８０号明細書
【特許文献１８】米国特許第４，８９２，８５１号明細書
【００１４】
シンジオタクチックポリプロピレンが、ポリエチレンまたはエチレンコポリマーを示す（Ａ）と、（Ｂ１）アイソタクチックポリプロピレンのホモポリマーまたはコポリマー、（Ｂ２）ポリ（１−ブテン）のホモポリマーまたはコポリマーおよび（Ｂ３）ポリスチレンのホモポリマーまたはコポリマーの中から選択される（Ｂ）の中から選択される少なくとも１種のポリマーを含んでいても本発明の範囲を逸脱するものではない。すなわち、シンジオタクチックポリプロピレンと（Ａ）、または、シンジオタクチックポリプロピレンと（Ｂ）、または、シンジオタクチックポリプロピレンと（Ａ）と（Ｂ）のからなる混合物にグラフトする。（Ａ）および／または（Ｂ）の比は、シンジオタクチックポリプロピレンと（Ａ）および／または（Ｂ）の混合物の４０重量％以下にするのが有利である。
【００１５】
（Ａ）はポリエチレンのホモポリマーまたはコポリマーから選択する。
コモノマーとしては下記を挙げることができる：
（１）α−オレフィン、好ましくは３〜３０個の炭素原子を含むα−オレフィン。コモノマーとして使用可能な３〜３０個の炭素原子を有するα−オレフィンの例としてはプロピレン、１−ブテン、１−ペンテン、３−メチル−１−ブテン、１−ヘキセン、４−メチル−１−ペンテン、３−メチル−１−ペンテン、１−オクテン、１−デセン、１−ドデセン、１−テトラデセン、１−ヘキサデセン、１−オクタデセン、１−エイコセン、１−ドコセン、１−テトラコセン、１−ヘキサコセン、１−オクタコセンおよび１−トリアコンテンが挙げられる。これらのα−オレフィンは単独または２種類以上の混合物で使用することができる。
【００１６】
（２）不飽和カルボン酸のエステル、例えばアルキル（メタ）アクリレート（アルキル基は１〜２４個の炭素原子を含む）。
アルキルアクリレートまたはメタクリレートの例としてはメチルメタクリレート、エチルアクリレート、ｎ−ブチルアクリレート、イソブチルアクリレートおよび２−エチルヘキシルアクリレートが挙げられる。
（３）飽和カルボン酸のビニルエステル、例えば酢酸ビニルまたはプロピオン酸ビニル等。
【００１７】
（４）不飽和エポキシド。
不飽和エポキシドの例としては特に脂肪族グリシジルエステルおよびエーテル、例えばアリルグリシジルエーテル、ビニルグリシジルエーテル、マレイン酸グリシジルとイタコン酸グリシジル、グリシジルアクリレートとメタクリレートおよび脂環式グリシジルエステルおよびエーテル、例えば２−シクロ−ヘキセン−１−グリシジルエーテル、シクロヘキセン−４，５−ジグリシジルカルボキシレート、シクロヘキセン−４−グリシジルカルボキシレート、５−ノルボルネン−２−メチル−２−グリシジルカルボキシレートおよびエンドシス−ビシクロ［２．２．１］−５−ヘプテン−２，３−ジグリシジルジカルボキシレートがある。
【００１８】
（５）不飽和カルボン酸とその塩および無水物。
不飽和ジカルボン酸無水物の例としては特に無水マレイン酸、無水イタコン酸、無水シトラコン酸および無水テトラヒドロフタル酸がある。
（６）ジエン、例えば１，４−ヘキサジエン。
ポリマー（Ａ）は複数のコモノマーを含むことができる。
【００１９】
ポリマー（Ａ）は複数のポリマーの混合物にすることができるが、少なくとも５０モル％、好ましくは７５モル％のエチレンを含むのが有利である。ポリマー（Ａ）の密度は０．８６〜０．９８ｇ／ｃｍ３にすることができる。ＭＦＩ（２．１６ｋｇ下、１９０℃における粘度指数）は１〜１０００ｇ／１０分にするのが有利である。
【００２０】
ポリマー（Ａ）の例としては下記が挙げられる：
１）　低密度ポリエチレン（ＬＤＰＥ）
２）　高密度ポリエチレン（ＨＤＰＥ）
３）　直鎖低密度ポリエチレン（ＬＬＤＰＥ）
４）　超低密度ポリエチレン（ＶＬＤＰＥ）
５）　メタロセン触媒を用いて得られたポリエチレン、すなわちエチレンと、α−オレフィン、例えばプロピレン、ブテン、ヘキセンまたはオクテンとを、一般には１種のジルコニウムまたはチタニウム原子とこの金属に結合した２つの環式アルキル分子とから成るモノサイト触媒の存在下で共重合して得られるポリマー。メタロセン触媒は一般に金属に結合した２つのシクロペンタジエン環から成る。この触媒は共触媒または活性剤としてのアルミノオキサン、好ましくはメチルアルミノオキサン（ＭＡＯ）と一緒に用いられることが多い。シクロペンタジエンが結合する金属としてハフニウムを用いることもできる。他のメタロセンはＩＶＡ、ＶＡおよびＶＩＡ族の遷移金属を含むことができる。ランタニド系列の金属を用いることもできる。
【００２１】
６）　ＥＰＲ（エチレン／プロピレンゴム）のエラストマー
７）　ＥＰＤＭ（エチレン／プロピレン／ジエン）のエラストマー
８）　ポリエチレンとＥＰＲまたはＥＰＤＭとの混合物
９）　エチレン／アルキル（メタ）アクリレートコポリマー（アルキル（メタ）アクリレートは６０重量％以下、好ましくは２〜４０重量％）
１０）　３つのモノマーを共重合して得られるエチレン／アルキル（メタ）アクリレート／無水マレイン酸コポリマー（アルキル（メタ）アクリレートの比率は上記コポリマーの比率と同じで、無水マレイン酸の量は０〜１０重量％、好ましくは０．２〜６重量％）
１１）　３つのモノマーを共重合して得られるエチレン／酢酸ビニル／無水マレイン酸のコポリマー（比率は上記コポリマーの比率に等しい）。
【００２２】
ポリマー（Ｂ１）は、ポリプロピレンのアイソタクチックホモポリマーまたはコポリマーである。コモノマーとしては下記を挙げることができる：
１）　α−オレフィン、好ましくは３〜３０個の炭素原子を含むα−オレフィン。α−オレフィンの例はポリマー（Ａ）と同じであるが、上記リスト中のプロピレンはエチレンに置き代える
２）　ジエン。
ポリマー（Ｂ１）はまたポリプロピレンブロックを含むコポリマーにすることもできる。
【００２３】
ポリマー（Ｂ１）の例としては下記が挙げられる：
１）　ポリプロピレン
２）　ポリプロピレンとＥＰＤＭまたはＥＰＲとの混合物
ポリマー（Ｂ１）は複数のポリマーの混合物にすることができるが、少なくとも５０モル％、好ましくは７５モル％のプロピレンを含む。
ポリマー（Ｂ２）は、ポリ（１−ブテン）または１−ブテンとエチレンのコポリマーおよび３〜１０個の炭素原子を含む別のα−オレフィン（既に挙げたプロピレン（Ｂ１）を除く）の中から選択される。
ポリマー（Ｂ３）はポリスチレンまたはスチレンコポリマーから選択される。コポリマーの中では４〜８個の炭素原子を含むジエンのコポリマーが挙げられる。
【００２４】
官能性モノマーは不飽和かつ非芳香族であるのが好ましい。その例としてはアルコキシシラン、カルボン酸とその誘導体、酸塩化物、イソシアネート、オキサゾリン、エポキシド、アミンおよび水酸化物等が挙げられる。
不飽和基を有するアルコキシシランとしては下記を挙げることができる：
ＣＨ２＝ＣＨ−Ｓｉ（ＯＲ）３　ビニルトリアルコキシシラン；
ＣＨ２＝ＣＨ−ＣＨ２−Ｓｉ（ＯＲ）３　アリルトリアルコキシシラン；
ＣＨ２＝ＣＲ１−ＣＯ−Ｏ−Ｙ−Ｓｉ（ＯＲ）３　（メタ）アクリロキシアルキルトリアルコキシシラン（または（メタ）アクリルシラン）
［ここで、Ｒは１〜５個の炭素原子を含むアルキル基またはアルコキシ−Ｒ２ＯＲ３（ここで、Ｒ２およびＲ３はＲ２とＲ３の全体に対して５個以下の炭素原子を有するアルキル基）、Ｒ１は水素またはメチル、Ｙは１〜５個の炭素原子を含むアルキレン］
【００２５】
例えばトリメトキシビニルシラン、トリエトキシビニルシラン、トリプロポキシビニルシラン、トリブトキシビニルシラン、トリペントキシビニルシランまたはトリ（β−メトキシエトキシ）ビニルシラン等のビニルシラン、トリメトキシアリルシラン、トリエトキシアリルシラン、トリプロポキシアリルシラン、トリブトキシアリルシラン、トリペントキシアリルシランまたはトリ（β−メトキシエトキシ）アリルシラン等のアリルシラン、アクリロキシメチルトリメトキシシラン、メタクリロキシメチルメトキシシラン、アクリロキシエチルトリメトキシシラン、メタクリロキシエチルメトキシシラン、アクリロキシエチルトリメトキシシラン、メタクリロキシエチルトリメトキシシラン、アクリロキシプロピルトリメトキシシラン、メタクリロキシプロピルトリメトキシシラン、アクリロキシブチルトリメトキシシラン、メタクリロキシブチルメトキシシラン、アクリロキシエチルトリエトキシシラン、メタクリロキシエチルトリエトキシシラン、メタクリロキシエチルトリプロポキシシラン、アクリロキシプロピルトリブトキシシランまたはメタクリロキシプロピルトリペントキシシラン等のアクリルシランを用いることができる。
【００２６】
これらの混合物を用いることもできる。下記を用いるのが好ましい：
ＣＨ２＝ＣＨ−Ｓｉ−（ＯＣＨ３）３　ビニルトリメトキシシラン（ＶＴＭＯ）；
ＣＨ２＝ＣＨ−Ｓｉ−（ＯＣＨ２ＣＨ３）３　ビニルトリエトキシシラン（ＶＴＥＯ）；
ＣＨ２＝ＣＨ−Ｓｉ−（ＯＣＨ２ＯＣＨ２ＣＨ３）３　ビニルトリメトキシエトキシシラン（ＶＴＭＯＥＯ）；および
ＣＨ２＝Ｃ（ＣＨ３）−Ｃ（Ｏ）Ｏ−（ＣＨ２）３−Ｓｉ（ＯＣＨ３）３　（３−（メタクリロキシ）プロピル）トリメトキシシラン
【００２７】
不飽和カルボン酸の例は２〜２０個の炭素原子を有する化合物、例えばアクリル酸、メタクリル酸、マレイン酸、フマル酸およびイタコン酸である。これらの酸の官能性誘導体には不飽和カルボン酸の無水物、エステル誘導体、アミド誘導体、イミド誘導体および金属塩（例えばアルカリ金属塩）等がある。
特に好ましいグラフト化モノマーは４〜１０個の炭素原子を有する不飽和ジカルボン酸とその官能性誘導体、特にその無水物である。
【００２８】
このグラフト化モノマーは例えばマレイン酸、フマル酸、イタコン酸、シトラコン酸、アリルコハク酸、シクロヘキシ−４−エン−１，２−ジカルボン酸、４−メチレンシクロヘキシ−４−エン−１，２−ジカルボン酸、ビシクロ［２．２．１］ヘプト−５−エン−２、３ジカルボン酸、ｘ−メチルビシクロ［２．２．１］ヘプト−５−エン−２，２−ジカルボン酸、無水マレイン酸、無水イタコン酸、無水シトラコン酸、無水アリルコハク酸、シクロヘキシ−４−エン−１，２−無水ジカルボン酸、４−メチレンシクロヘキシ−４−エン−１，２−無水ジカルボン酸、ビシクロ［２．２．１］ヘプト−５−エン−２、３無水ジカルボン酸、ｘ−メチルビシクロ［２．２．１］ヘプト−５−エン−２，２−無水ジカルボン酸の中から選択することができる。
【００２９】
その他のグラフト化モノマーの例としては不飽和カルボン酸のＣ１−Ｃ８アルキルエステルまたはグリシジルエステル誘導体、例えばメチルアクリレート、メチルメタクリレート、エチルアクリレート、エチルメタクリレート、ブチルアクリレート、ブチルメタクリレート、グリシジルアクリレート、グリシジルメタクリレート、モノエチルマレエート、ジエチルマレエート、モノエチルフマレート、ジメチルフマレート、モノメチルイタコネート、ジエチルイタコネート、不飽和カルボン酸アミド誘導体、例えばアクリルアミド、メタクリルアミド、マレイン酸モノアミド、マレイン酸ジアミド、マレイン酸Ｎ−モノエチルアミド、マレイン酸Ｎ，Ｎ−ジエチルアミド、マレイン酸Ｎ−モノブチルアミド、マレイン酸Ｎ，Ｎ−ジブチルアミド、フマル酸モノアミド、フマル酸ジアミド、フマル酸Ｎ−モノエチルアミド、フマル酸Ｎ，Ｎ−ジエチルアミド、フマル酸Ｎ−モノブチルアミド、フマル酸Ｎ，Ｎ−ジブチルアミド、不飽和カルボン酸のイミド誘導体、例えばマレイミド、Ｎ−ブチルマレイミドおよびＮ−フェニルマレイミド、不飽和カルボン酸の金属塩、例えばソジウムアクリレート、ソジウムメタクリレート、ポタシウムアクリレートおよびポタシウムメタクリレートが挙げられる。
【００３０】
シンジオタクチックポリプロピレン（必要に応じて（Ａ）および／または（Ｂ）を含む）をグラフト化モノマーでグラフト化する方法は種々公知である。例えば溶媒の存在下または非存在下で、ラジカル開始剤を用いるか、用いずに、上記組成物を高温すなわち約１５０℃〜３００℃に加熱することでグラフト化を実施できる。
この反応に適した溶媒はベンゼン、トルエン、キシレン、クロロベンゼン、クメン等である。
【００３１】
使用可能な適当なラジカル開始剤はｔ−ブチルハイドロペルオキシド、クメンハイドロペルオキシド、ジイソプロピルベンゼンハイドロペルオキシド、ジ−ｔ−ブチルペルオキシド、ｔ−ブチルクミルペルオキシ、ジクミルペルオキシド、１，３−ビス（ｔ−ブチルペルオキシイソプロピル）ベンゼン、アセチルペルオキシド、ベンゾイルペルオキシド、イソブチリルペルオキシド、ビス（３，５，５−トリメチルヘキサノイル）ペルオキシドおよびメチルエチルケトンペルオキシドである。
【００３２】
シンジオタクチックポリプロピレンと必要に応じて（Ａ）および／または（Ｂ）とをドライな状態または溶融状態で予備混合した後に、溶融状態または溶媒中でグラフト化する。材料を装置（例えば押出し機）に別々に加えてグラフト化モノマーおよびラジカル開始剤と接触させ、混合させる。熱可塑性樹脂の分野で一般に用いられる混合機および混練機を用いることができる。
グラフト化モノマーの量は適当に選択できるが、好ましくはグラフト化ポリプロプレン（必要に応じて（Ａ）および／または（Ｂ）を含む）の重量に対して０．０１〜１０重量％、好ましくは０．１〜５重量％にする。グラフト化モノマーの量はＦＴＩＲ分光分析法でコハク酸基を定量して求める。
【００３３】
本発明はまた、下記のいずれかからなる共押出し用結合剤に関するものである：
（ｉ）第１実施態様として、グラフトされたシンジオタクチックポリプロピレンか、必要な場合にはさらに、少なくとも１種のポリオレフィン（Ｃ１）または少なくとも１種のエラストマー性ポリマー（Ｄ）または（Ｃ１）と（Ｄ）との混合物で稀釈したもの、
または
（ｉｉ）第２実施態様として、シンジオタクチックポリプロピレンで稀釈したグラフトされたアイソタクチックポリプロピレン（必要な場合には少なくとも１種のエラストマー性ポリマー（Ｄ）でさらに稀釈したもの）。
第１実施態様では、結合剤は上記のグラフト化されたシンジオタクチックポリプロピレンであり、必要に応じて少なくとも１種のポリオレフィン（Ｃ１）または少なくとも１種のエラストマー性を有するポリマーまたは（Ｃ１）と（Ｄ）の混合物で稀釈される。
【００３４】
ポリオレフィン（Ｃ１）はポリマー（Ａ）、（Ｂ）およびシンジオタクチックポリプロピレンの中から選択できる。（Ｄ）はエラストマー性ポリマーで、このポリマー（Ｄ）は例えば下記にすることができる：
（ｉ）ＡＳＴＭ Ｄ４１２規格でのエラストマー（すなわち、室温で幅を２倍に伸ばし、その状態を５分間維持した後に開放した時に元の長さの１０％の範囲内に戻るもの）、または
（ｉｉ）上記特性を厳密には有しないが、伸ばすことができ、元の長さにほぼ戻るポリマー。
ポリマー（Ｄ）のＭＦＩは０．１〜５０にするのが有利である。
【００３５】
ポリマー（Ｄ）の例としては下記が挙げられる：
１）　ＥＰＲ（エチレン／プロピレンゴム）ポリマーおよびＥＰＤＭ（エチレン／プロピレン／ジエン）ポリマー；
２）　メタロセン触媒を用いて得られる密度が０．９１０ｇ／ｃｍ３のポリエチレン；
３）　ＶＬＤＰＥ型のポリエチレン（超低密度ＰＥ）；
【００３６】
４）　スチレンのエラストマー、例えばＳＢＲ（スチレン／ブタジエンゴム）、スチレン／ブタジエン／スチレンブロックコポリマー（ＳＢＳ）、スチレン／エチレン／ブテン／スチレンブロックコポリマー（ＳＥＢＳ）およびスチレン／イソプレン／スチレンブロックコポリマー（ＳＩＳ）；
５）　エチレンと少なくとも１種の不飽和カルボン酸エステルとのコポリマー（Ａに関して既に説明したもの）；
６）　エチレンと少なくとも１種の不飽和カルボン酸のビニルエステルのコポリマー（Ａに関して既に説明したもの）。
【００３７】
（Ｃ１）または（Ｄ）または（Ｃ１）＋（Ｄ）の量は、グラフト化シンジオタクチックポリプロピレン１０重量部に対して２０〜１０００重量部、好ましくは６０〜５００重量部にするのが有利である。（Ｃ１）と（Ｄ）を用いるのが有利であり、比率（Ｄ）／（Ｃ１）は０〜１、特に０〜０．５にするのが好ましい。
【００３８】
第２実施態様では、先ず、上記の方法で少なくとも１種の（Ｂ１）と必要に応じて（Ａ）、（Ｂ２）および（Ｂ３）の中から選択される少なくとも１種のポリマーとの混合物をグラフトしてグラフト化アイソタクチックポリプロピレンを作る。（Ｂ１）の比率はグラフトする混合物の少なくとも５０重量％、好ましくは７０重量％にするのが有利である。このグラフト化アイソタクチックポリプロピレンをシンジオタクチックポリプロピレンで稀釈し、必要に応じてさらに少なくとも１種のエラストマー性を有するポリマー（Ｄ）で稀釈する。ポリマー（Ｄ）は上記に定義のものである。
【００３９】
シンジオタクチックポリプロピレン（必要に応じて（Ｄ）を含む）の量は、グラフト化アイソタクチックポリプロピレン１０重量部に対して２０〜１０００重量部、好ましくは６０〜５００重量部にするのが有利である。シンジオタクチックポリプロピレンと（Ｄ）を用いるのが有利であり、シンジオタクチックポリプロピレンに対する（Ｄ）の比率は０〜１、特に０〜０．５にするのが好ましい。
【００４０】
本発明の結合剤は種々の成分をバス（ＢＵＳＳ）式２軸スクリュー押出し機、混合機またはロールミルで溶融混合する熱可塑性樹脂の一般的な方法で製造できる。　本発明の結合剤には種々の添加剤、例えば抗酸化剤、紫外線防止剤、静電防止剤、色素、染料、核剤、充填剤、スリップ剤、潤滑剤、難燃剤および粘着防止剤を含むことができる。
【００４１】
本発明の多層構造物は上記結合剤を含む層と、酸素または窒素を含む極性樹脂の層、或いはＰＥ、ＰＥＴまたはＥＶＯＨ等のコポリマー等のポリマー上に形成した無機酸化物の層、或いは金属の層からなる。
結合剤以外の層の中で好ましい極性樹脂は例えば、ポリアミド樹脂、鹸化したエチレンと酢酸ビニルのコポリマーおよびポリエステルである。
極性樹脂としては、主鎖中に長鎖のアミド基の構造単位を有するポリアミド、例えばＰＡ−６、ＰＡ−６，６、ＰＡ−６，１０、ＰＡ−１１およびＰＡ−１２や、エチレン含有率が約１５〜６０モル％のエチレン／酢酸ビニルコポリマーを鹸化して得られる鹸化度が約９０〜１００モル％の鹸化エチレン／酢酸ビニルコポリマー、ポリエステル、例えばポリエチレンテレフタレート（ＰＥＴ）、ポリブチレンテレフタレート（ＰＢＴ）、ポリエチレンナフテナートおよびこれら極性樹脂の混合物が挙げられる。
【００４２】
無機酸化物は例えばＰＥ、ＰＥＴまたはＥＶＯＨ層上に形成したシリカにすることができる。この場合の本発明構造は結合剤層と、ＳｉＯ２（またはＳｉＯｘ）の層と、ＰＥ、ＰＥＴまたはＥＶＯＨの層とから成る。
金属層は例えばアルミニウム、鉄、銅、錫またはニッケル等の金属またはこれらの金属の少なくとも一種を主成分として含む合金の板、フィルムまたは金属板である。フィルムまたは板の厚さは例えば約０．０１〜０．２ｍｍ等、適切に選択する。一般に、金属層に本発明組成物を含む結合剤を被覆する前に金属層の表面を脱脂する。この層をメタロプラスチックの層、例えばアルミニウムで被覆したＰＥＴにすることもできる。
上記構造に他の層を組み合せても本発明の範囲から逸脱するものではない。
【００４３】
本発明はさらに、結合剤側にポリオレフィンベースの層（Ｆ）を設けた上記構造物に関するものである。ポリオレフィン（Ｆ）は上記ポリマー（Ａ）および（Ｂ）から選択できる。
本発明構造物は包装材料、例えば硬質中空体、例えば壜またはジャー、軟質バッグまたは多層フィルム等に用いられる。
【００４４】
本発明の結合剤は下記構造で有用である。
１）　ＰＥ／結合剤／ＥＶＯＨ／結合剤／ＰＥ（ＰＥはポリエチレンを示す）
２）　ＰＥ／結合剤／ＥＶＯＨ
３）　ＰＥ／結合剤／ＰＡ
４）　ＰＰ／結合剤／ＰＡ
５）　ＰＰ／結合剤／ＥＶＯＨ／結合剤／ＰＰ（ＰＥはポリプロピレンを示す）
これらの構造物および包装材料は共押出し、積層、押出しブロー成形および被覆によって製造することができる。
【００４５】
【実施例】
下記化合物を用いた：
ｓＰＰ：　シンジオタクチックポリプロピレン
ＰＰ ３０６０ ＭＮ５：　プロピレン／エチレンブロックからなるアイソタクチックコポリマー、密度＝０．９０２ｇ／ｃｍ３、ＭＦＩ＝６（２３０℃、２．１６ｋｇ）
ＰＰ ３０５０ ＭＮ１：　ポリプロピレンのアイソタクチックホモポリマー、密度＝０．９０５ｇ／ｃｍ３、ＭＦＩ＝５（２３０℃、２．１６ｋｇ）
ＰＰ ３０２０ ＧＮ３：　ランダムポリプロピレンコポリマー、密度＝０．９００ｇ／ｃｍ３、ＭＶＩ（メルトボリュームインデックス）＝２ｃｍ３／１０分（２３０℃、２．１６ｋｇ）
ＭＡＨ：　無水マレイン酸
ＰＰＣ：　０．１％のＭＡＨを含む無水マレイン酸をグラフトされたポリプロピレン、ＭＦＩ＝２ｇ／１０分（１９０℃、２．１６ｋｇ）
ＰＰＡＭ２：　２．５％のＭＡＨを含む無水マレイン酸をグラフトされたポリプロピレン、ＭＦＩ＝４０ｇ／１０分（１９０℃、３２５ｇ）
【００４６】
各化合物にはレイストリッツ（Ｌｅｉｓｔｒｉｔｚ）の２軸スクリュー押出し機を用いて無水マレイン酸をグラフトした。
押出し機は８つの領域（Ｚ１〜Ｚ８）を有する。領域Ｚ８がグラフト化された化合物が排出される押出し機の端部になる。当業者に公知の通常の温度で実施する。領域Ｚ１から２つの別々の計量装置を介してポリエチレン粉末に無水マレイン酸を混ぜたものと、グラフト化されるポリプロプレンとを導入する。
【００４７】
領域Ｚ２で定量ポンプを用いてラジカル開始剤（そのまままたは適切な溶媒で稀釈して）を導入する。領域Ｚ３、Ｚ４およびＺ５の温度は、領域Ｚ６に達するまでにラジカル開始剤の９９．９％が反応するのに十分な温度にする。用いた開始剤は２，５−ジメチル−２，５−（ジ−ｔｅｒｔ−ブチル）ヘキサン過酸化物（ルプロックス、Ｌｕｐｅｒｏｘ １０１、登録商標）（ＤＨＢＰ）である。ラジカル開始剤、溶剤および未反応の無水マレイン酸の残りは領域Ｚ６で真空脱気する。
領域Ｚ８から出る押出し流量は毎時１２〜１５ｋｇに設定したスクリュー速度によって変化する。レース（ｌａｃｅ）は冷却後に粒状化する。
【００４８】
グラフト化した結果を［表１］にまとめた。ＭＡＨと開始剤の％値はポリプロピレンに対するものである。
［表１］から分かるように、アイソタクチックポリプロピレンの場合は、添加したＤＨＢＰの比率によってＭＦＩが０．２から５．９または１０．６に変化する。すなわち３０または５０だけ増加する。添加するＤＨＢＰの比率を同じにして比較すると、シンジオタクチックポリプロピレンのＭＦＩは０．７から６．６または１４．３変化する。すなわち１０また２０だけ変化する。
【００４９】
注型技術を用いて下記の５層構造を製造した：
ＰＰ／結合剤／ＥＶＯＨ／結合剤／ＰＰ（ここで、ＰＰはアイソタクチックポリプロピレンを示し、各層の厚さは２０／１０／１０／１０／５０（μｍ）となる）。結果を下記の［表２］に示した。薄い側（２０μｍのＰＰ層と１０μｍの結合剤層）のＰＰと結合剤間の剥離力を測定した。剥離力はｔ０（構造物の製造直後）における引張速度２００ｍｍ／分のＮ／１５ｍｍで表す。
【００５０】
【表１】
2004501250.tif 000002
【００５１】
【表２】
2004501250.tif 000003
【国際公開パンフレット】
2004501250.tif 000004
2004501250.tif 000005
2004501250.tif 000006
2004501250.tif 000007
2004501250.tif 000008
2004501250.tif 000009
2004501250.tif 000010
2004501250.tif 000011
2004501250.tif 000012
2004501250.tif 000013
2004501250.tif 000014
2004501250.tif 000015
2004501250.tif 000016
2004501250.tif 000017
2004501250.tif 000018
2004501250.tif 000019
2004501250.tif 000020
2004501250.tif 000021
2004501250.tif 000022
【手続補正書】
【提出日】平成14年7月31日(2002.7.31)
【手続補正１】
【補正対象書類名】明細書
【補正対象項目名】特許請求の範囲
【補正方法】変更
【補正の内容】
【特許請求の範囲】
【請求項１】
シンジオタクチックポリプロピレンと、下記（１）〜（３）の中から選択される少なくとも１種のポリマーとからなる組成物であって、官能性モノマーがグラフトされた組成物：
（１）ポリエチレンまたはエチレンコポリマー（Ａ）、
（２）（Ｂ１）アイソタクチックポリプロピレンのホモポリマーまたはコポリマー、（Ｂ２）ポリ（１−ブテン）のホモポリマーまたはコポリマーおよび（Ｂ３）ポリスチレンのホモポリマーまたはコポリマーから選択される（Ｂ）、
（３）（Ａ）と（Ｂ）の混合物。
【請求項２】
官能性モノマーが無水マレイン酸である請求項１に記載の組成物。
【請求項３】
少なくとも１種のポリオレフィン（Ｃ１）または少なくとも１種のエラストマー性ポリマー（Ｄ）または（Ｃ１）と（Ｄ）との混合物に稀釈された請求項１または２に記載の組成物からなる共押出し用結合剤。
【請求項４】
グラフトされたシンジオタクチックポリプロピレン１０重量部に対して（Ｃ１）または（Ｄ）または（Ｃ１）＋（Ｄ）の量を２０〜１０００重量部、好ましくは６０〜５００重量部にした請求項３に記載の結合剤。
【請求項５】
ポリオレフィン（Ｃ１）とエラストマー性ポリマー（Ｄ）の重量を［ポリオレフィン（Ｄ）量］／［ポリマー（Ｃ１）量］が０〜１、特に０〜０．５になるようにした請求項３または４に記載の結合剤。
【請求項６】
シンジオタクチックポリプロピレンで稀釈し、必要な場合にはさらに少なくとも１種のエラストマー性ポリマー（Ｄ）で稀釈したグラフト化アイソタクチックポリプロピレンからなる共押出し用結合剤。
【請求項７】
グラフト化アイソタクチックポリプロピレン１０重量部に対してシンジオタクチックポリプロピレンの重量（および必要に応じて含まれる（Ｄ）の重量）を２０〜１０００重量部、好ましくは６０〜５００重量部にする請求項６に記載の結合剤。
【請求項８】
［（Ｄ）の重量］／［シンジオタクチックポリプロピレンの重量］の比を０〜１、特に０〜０．５にする請求項６または７に記載の結合剤。
【請求項９】
下記の層から成る多層構造物：
（１）請求項３〜８のいずれか一項に記載の結合剤からなる層、および
（２）この層に直接接着された窒素または酸素を含む極性樹脂、例えばポリアミド樹脂、エチレン／酢酸ビニルコポリマー鹸化物、ポリエステル樹脂の層またはポリエチレン、ポリエチレンテレフタレートまたはＥＶＯＨのようなポリマー上に形成された無機酸化物の層または金属またはメタロプラスチックの層（Ｅ）。
【請求項１０】
ポリオレフィンベースの層（Ｆ）が結合剤に直接結合されている請求項９に記載の構造物。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
下記文献には、エチレン不飽和無水物またはカルボン酸をシンジオタクチックポリプロピレン（Ａ２）にグラフトして得られる改質ポリマー（Ａ）からなる接着性組成物（Ｐ１）が記載されている。
【特許文献１】「日本国特許第９０７８０４６Ａ号」
下記文献にはＭＡＨがグラフトされたシンジオタクチックＰＰが記載されている。
【特許文献２】「欧州特許第４８５，９８３Ａ１号」
下記文献にはα−オレフィンがグラフトされたシンジオタクチックＰＰのホモポリマーまたはコポリマーの重合方法が開示されている。
【特許文献３】「米国特許第５，３７４，６８５号」
【特許文献４】「欧州特許第４５７，２９１Ａ２号」
【国際調査報告】
2004501250.tif 000023
2004501250.tif 000024
2004501250.tif 000025
2004501250.tif 000026
2004501250.tif 000027
2004501250.tif 000028